본 발명 에서 는 열간 단조 공정 즉 오스테나이트 영역 에서 의 고온 변형 공정 과 후속 공정 인 제어 냉각 공정 을 실험 적 으로 모사 하 기 위하 여 Gleeble 1500 을 사용 하 였 다 . 모든 경우 먼저 균질 화 처리 를 위해 Gleeble 을 이용 하 여 시험 강 을 1200 ℃ 로 가열 하 고 3 분 간 유지 한 후 소정 의 고온 변형 온도 로 냉각 하 여 고온 변형 을 시행 한다 . 고온 변형 온도 는 1150 ℃( 1050 - 1200 ℃) 이 고 변형 조건 은 일정 변형 률 속도 ( 5 / s ) 에서 변형 율 0 . 4 와 0 . 8 로 2 - 단 압축 변형 을 실시 하 였 다 . 이 와 같이 고온 에서 압축 변형 한 시편 은 변형 후 바로 다음 의 다양 한 제어 냉각 조건 으로 냉각 하 였 다 .